(57)【要約】【課題】高頻度連続駆動時と低頻度間欠駆動時のいずれにおいても良好な表示特性を維持する情報表示用パネルを提供する。【解決手段】少なくとも一方が透明な２枚の基板間空間に、少なくとも１種類の粒子からなる粒子群として構成される表示媒体を、少なくとも１種類封入し、前記表示媒体を電気的に駆動させることによって、画像等の情報を表示する情報表示用パネルにおいて、表示媒体用粒子として、前記母粒子に前記第１の子粒子を埋め込み、第１子粒子付母粒子とし、前記第１子粒子付母粒子の外側に接着層を設け、前記接着層に前記母粒子より粒子径が小さくかつ母粒子よりも高硬度な前記第２の子粒子を埋め込んだ構成を用いる。【選択図】図２
2009115971.tif 000002
【特許請求の範囲】
【請求項１】
母粒子に、第１の子粒子と第２の子粒子とを埋め込んだ形態で複合化した表示媒体用粒子であって、
前記母粒子に、前記第１の子粒子を埋め込み、第１子粒子付母粒子とし、
前記第１子粒子付母粒子の外側に接着層を設け、
前記接着層に、前記母粒子より粒子径が小さくかつ母粒子よりも高硬度な前記第２の子粒子を埋め込む
ことを特徴とする表示媒体用粒子。
【請求項２】
前記第１の子粒子の電荷保持力Ｓ１と、前記第２の子粒子の電荷保持力Ｓ２との比Ｓ２／Ｓ１が、３／４以下、あるいは、４／３以上の範囲にあることを特徴とする請求項１に記載の表示媒体用粒子。
【請求項３】
請求項１または２に記載の表示媒体用粒子の外側に、微小粒子を外添付着させたことを特徴とする表示媒体用粒子。
【請求項４】
少なくとも一方が透明な２枚の基板間空間に、少なくとも１種類の粒子からなる粒子群として構成される表示媒体を、少なくとも１種類封入し、前記表示媒体を電気的に駆動させることによって、画像等の情報を表示する情報表示用パネルにおいて、
前記表示媒体を構成する粒子群に、請求項１〜３のいずれか１項に記載の表示媒体用粒子を用いることを特徴とする情報表示用パネル。
【発明の詳細な説明】
【技術分野】
【０００１】
本発明は、母粒子に子粒子を埋め込んだ形態で複合化した粒子および、この複合化粒子を表示媒体として用いた情報表示用パネルに関するものである。
【背景技術】
【０００２】
液晶表示装置（ＬＣＤ）に代わる情報表示装置として、帯電粒子を液体中で駆動させる方式（電気泳動方式）の情報表示装置や、帯電粒子を気体中で駆動させる方式（例えば、電子粉流体方式）の情報表示装置が知られている。
【０００３】
帯電粒子駆動方式の情報表示装置に用いる情報表示用パネルとしては、少なくとも一方が透明な対向する２枚の基板間の空間に、少なくとも１種類以上の粒子から構成される光学的反射率および帯電性を有する少なくとも２種類以上の表示媒体を封入し、表示媒体に電界を付与することによって、表示媒体を移動させて画像等の情報を表示する方式の情報表示用パネルを用いたものが知られている（例えば特許文献１）。
【０００４】
【特許文献１】国際公開第２００３／０５０６０６号パンフレット
【発明の開示】
【発明が解決しようとする課題】
【０００５】
上述した情報表示用パネルにおいて、従来の構成および材料を用いて、混練し、粉砕し、分級して得た粒子を、表示媒体を構成する表示媒体用粒子として用いたとき、表示媒体用粒子の帯電電荷による鏡像引力により表示媒体用粒子が基板に押し付けられて撓み変形し、表示媒体用粒子とパネル基板との付着面積が増大するために基板との付着力が大きく、結果として高コントラスト表示を実現できない、駆動電界を小さくできないという欠点がある。
また、従来の表示媒体用粒子として、粒子表面に外添した微小粒子を付着させた構成も提案されており、この構成の表示媒体用粒子の表面に微細構造を設けて上記問題を解決できるが、微細構造部分の帯電制御は難しく高頻度連続駆動時と低頻度間欠駆動時との双方において、最適な帯電量を持った材料構成は得がたいことが分かっている。
【０００６】
本発明の目的は上述した問題点を解消して、基板に付着しない構造の表示媒体用粒子およびそれを用いて、書き換え頻度の許容幅の大きい、すなわち、高頻度連続駆動時と低頻度間欠駆動時のいずれにおいても良好な表示特性を維持する情報表示用パネルを提供することにある。
【課題を解決するための手段】
【０００７】
本発明の表示媒体用粒子は、母粒子に、第１の子粒子と第２の子粒子とを埋め込んだ形態で複合化した表示媒体用粒子であって、前記母粒子に前記第１の子粒子を埋め込み、第１子粒子付母粒子とし、前記第１子粒子付母粒子の外側に接着層を設け、前記接着層に前記母粒子より粒子径が小さくかつ母粒子よりも高硬度な前記第２の子粒子を埋め込むことを特徴とするものである。
【０００８】
また、本発明の表示媒体用粒子は、前記第１の子粒子の電荷保持力Ｓ１と、前記第２の子粒子の電荷保持力Ｓ２との比Ｓ２／Ｓ１が、３／４以下、あるいは、４／３以上の範囲にあることが好適である。
【０００９】
また、本発明の表示媒体用粒子は、上記の表示媒体用粒子の外側に、微小粒子を外添付着させたことが好適である。
【００１０】
また、本発明の情報表示用パネルは、少なくとも一方が透明な２枚の基板間空間に、少なくとも１種類の粒子からなる粒子群として構成される表示媒体を、少なくとも１種類封入し、前記表示媒体を電気的に駆動させることによって、画像等の情報を表示する情報表示用パネルにおいて、前記表示媒体を構成する粒子群に、上記の表示媒体用粒子を用いることを特徴とするものである。
【発明の効果】
【００１１】
本発明によれば、少なくとも一方が透明な２枚の基板間空間に、少なくとも１種類の粒子からなる粒子群として構成される表示媒体を、少なくとも１種類封入し、前記表示媒体を電気的に駆動させることによって、画像等の情報を表示する情報表示用パネルにおいて、表示媒体を構成する粒子群に含まれる表示媒体用粒子として、前記母粒子に前記第１の子粒子を埋め込み、第１子粒子付母粒子とし、前記第１子粒子付母粒子の外側に接着層を設け、前記接着層に前記母粒子より粒子径が小さくかつ母粒子より高硬度な前記第２の子粒子を埋め込むことによって、第１の子粒子と第２の子粒子を合わせて帯電特性を設計することが可能となり、付着性を支配する第２の子粒子の材料形状設計自由度が向上し、結果として従来より高い耐久性を有し、書き換え頻度の許容幅の大きい表示媒体用粒子を構成でき、この表示媒体用粒子を用いることによって、高頻度連続駆動時と低頻度間欠駆動時のいずれにおいても良好な表示特性を維持する情報表示用パネルを提供することができる。
【発明を実施するための最良の形態】
【００１２】
まず、本発明の情報表示用パネルの一例として、帯電性粒子を含んだ粒子群として構成した表示媒体を電界駆動する情報表示用パネルの基本的な構成について説明する。この情報表示用パネルでは、対向する２枚の基板間の空間に封入した表示媒体用粒子（帯電性粒子）を含んで構成される表示媒体に電界が付与される。付与された電界方向にそって、表示媒体が電界による力やクーロン力などによって引き寄せられ、表示媒体が電界方向の変化によって移動することにより、画像等の情報表示がなされる。従って、表示媒体が、均一に移動し、かつ、繰り返し表示を書き換える時あるいは表示情報を継続して表示する時の安定性を維持できるように、情報表示用パネルを設計する必要がある。ここで、表示媒体を構成する表示媒体用粒子にかかる力は、粒子同士のクーロン力により引き付けあう力の他に、電極や基板や隔壁との電気鏡像力、分子間力、液架橋力、重力などが考えられる。
【００１３】
本発明の対象となる帯電性粒子を含んだ粒子群として構成した表示媒体を電界駆動する方式の情報表示用パネルの例を、図１（ａ）、（ｂ）に基づき説明する。
図１（ａ）、（ｂ）に示す例では、光学的反射率および帯電性を有する表示媒体用粒子を含む粒子群として構成される、互いに光学的反射率および帯電特性が異なる表示媒体を、少なくとも２種以上（ここでは白色表示媒体用粒子３Ｗａの粒子群からなる白色表示媒体３Ｗと黒色表示媒体用粒子３Ｂａの粒子群からなる黒色表示媒体３Ｂを示す）、基板間に封入し、隔壁４で形成された各セルにおいて、基板１に設けた電極５（個別電極）と基板２に設けた電極６（個別電極）との間に電圧を印加することにより発生する電界に応じて、基板１、２と垂直に移動させる。そして、図１（ａ）に示すように白色表示媒体３Ｗを観察者に視認させて白色ドット表示を行うか、あるいは、図１（ｂ）に示すように黒色表示媒体３Ｂを観察者に視認させて黒色ドット表示を行っている。なお、図１（ａ）、（ｂ）において、手前にある隔壁は省略している。電極は基板の外側に設けても、基板の内部に埋め込むように設けてもよい。
なお、上述した電極５、６はともにライン電極として対向直交するようにしてもよい。
また、基板に電極を設けず、外部の電界形成手段から表示媒体に電界を付与して表示媒体を駆動する情報表示用パネルとすることもできる。
【００１４】
次に、図２に示す、本発明の表示媒体用粒子の基本的な構成を説明する。
表示媒体用粒子１０は、母粒子１１と第１の子粒子１２Ａと第２の子粒子１２Ｂと接着層１４とからなる複合化粒子である。母粒子１１の表面に第１の子粒子１２Ａを埋め込み、その外側に接着層１４を設け、接着層１４に第２の子粒子１２Ｂを埋め込む。表示媒体用粒子１０の表面を、母粒子１１よりも粒子径が小さくかつ母粒子よりも硬度の高い第２の子粒子１２Ｂで覆うことにより母粒子１１の表面を硬質化することができる。表示媒体用粒子１０は、その表面に粒子径の小さい（＝曲率の大きい）第２の子粒子１２Ｂで覆われており表示媒体用粒子１０とパネル基板との付着面積が小さい。さらに子粒子１２Ｂは高硬度のため、帯電電荷の鏡像引力による表示媒体用粒子１０の基板接触部の変形が小さく、表示媒体用粒子１０と基板との付着面積が小さいために、表示媒体用粒子１０と基板との付着力が小さい。それゆえ、表示媒体用粒子１０が小さな電界や小さな電圧で効率よく駆動でき、高コントラストの発現を小さな電気的な駆動力（低電界や低電圧）で駆動できる情報表示用パネルを構成できる。
【００１５】
また、情報表示用パネルにおいて、表示媒体用粒子の駆動を精密に制御するためには表示媒体用粒子の帯電量を精密に設計制御する必要がある。
表示媒体用粒子は駆動時の摩擦により摩擦帯電電荷を帯びる。駆動を行わずに静置した場合に表示媒体用粒子の摩擦帯電電荷は徐々に減衰する。
ここで、本発明の情報表示用パネルを用いる場面について考えると、電子ペーパーや電子棚札として用いられるディスプレイは高頻度に書き換え駆動を行う場合もあり、またバイステイブル特性を活かして静止画を中心とした表示駆動、すなわち低頻度に書き換え駆動を行う場合もある。
しかし、電荷保持力の小さい表示媒体用粒子は高頻度に書き換え駆動を行う場合には電荷の減衰と駆動時の摩擦による再帯電が釣り合うことで問題なく駆動可能であるが、低頻度の書き換え駆動では駆動時の摩擦による再帯電量より電荷減衰速度が勝るため徐々に帯電電荷を失い表示特性が劣るようになる。
一方、電荷保持力の大きい表示媒体用粒子は低頻度で書き換え駆動を行う場合には電荷の減衰と駆動時の摩擦による再帯電が釣り合うことで問題なく駆動可能であるが、高頻度の書き換え駆動では駆動時の摩擦による再帯電量が電荷減衰速度に勝るため徐々に帯電電荷量が増し、過帯電状態となり表示特性が劣るようになる。
上記の特性のため表示媒体用粒子の電荷保持力の大小によって表示更新頻度は制限されることが分かる。
帯電電荷の保持力は表示媒体用粒子の材質、特に表面および表面近傍の材質によって異なる。母粒子に子粒子を埋め込んだ形態で複合化した粒子の帯電電荷の保持力は母粒子表面に固着させた子粒子の帯電特性に支配される。すなわち帯電電荷の保持力が大きい子粒子を表面に固着させて得た表示媒体用粒子は電荷保持力が大きい。同様に帯電電荷の保持力が小さい子粒子を表面に固着させて得た表示媒体用粒子は帯電電荷の保持力が小さい。
以上により、子粒子の飽和帯電量の制御の自由度は小さく、結果として１種類の子粒子を母粒子表面に固着複合化して得た表示媒体用粒子の飽和帯電量の制御の自由度は小さい。しかし帯電電荷の保持力が異なる２種の子粒子を母粒子表面に積層固着複合化、つまり、図２に示すように、母粒子１１の表面に第１の子粒子１２Ａを固着複合化し、その表面に熱可塑性樹脂等による接着層１４を設けさらに第２の子粒子１２Ｂを表面に配列した構造の子粒子２層構成の表示媒体用粒子とすることで電荷保持力を任意に制御可能な表示媒体用粒子を得ることができる。
なお、電荷保持力は、以下の実施例において定義する。
また、図２において、母粒子１１の図手前側に埋まっている子粒子は省略して図示していない。また、第１の子粒子１２Ａと第２の子粒子１２Ｂとしては高密度に三次元架橋した樹脂粒子などを用いることができる。
【００１６】
第１の子粒子１２Ａの電荷保持力Ｓ１と、第２の子粒子１２Ｂの電荷保持力Ｓ２との比Ｓ２／Ｓ１が、３／４以下、あるいは、４／３以上の範囲にあることが好適である。これはすなわち、電荷保持力Ｓ１と電荷保持力Ｓ２とが互いに２５％以上離れていることを意味する。
電荷保持力Ｓ１と電荷保持力Ｓ２との差が２５％未満であり、電荷保持力Ｓ１と電荷保持力Ｓ２とが近い値であると、高頻度連続駆動時と低頻度間欠駆動時との双方で最適帯電量を両立することができなくなる。
高頻度連続駆動時とは、表示の書き換え動作を連続的に繰り返して行うテストモードのことである。連続的に行うので、高頻度で表示書き換えを行うことになる。１回目の表示書き換え後、次の表示書き換えまでの時間間隔は短く、１００Ｈｚ〜数ｋＨｚの範囲に設定して行う。本発明の実施例では１ｋＨｚで行った。
低頻度間欠駆動時とは、表示の書き換え動作を間欠的に繰り返して行うテストモードのことである。間欠的に行うので、低頻度で表示書き換えを行うことになる。１回目の表示書き換え後、次の表示書き換えまでの時間間隔は、数秒〜数分、数分〜数十分、数時間〜数十時間、１日〜数日、１週間〜数週間の範囲に設定して行う。本発明の実施例では１分間、２分間、４分間、と次第に間隔を増していき、１００００分間（１週間）以上までの範囲で行った。
【００１７】
図３に、本発明の表示媒体用粒子の他の構成例を示す。
表示媒体用粒子１０は、母粒子１１の表面に第１の子粒子１２Ａを埋め込み、その外側に接着層１４を設け、接着層１４に第２の子粒子１２Ｂを埋め込み、さらにその外側に微小粒子１３を外添付着させる。
表示媒体用粒子１０は表示書き換えを繰り返し行って表示媒体用粒子１０同士の衝突や表示媒体用粒子１０とパネル基板や電極との衝突を繰り返し受けても、高硬度の子粒子で表面を覆われているため、表示媒体用粒子１０表面に外添付着させている微小粒子１３が表示媒体用粒子１０内に埋め込まれない、または、埋め込まれる速度が従来の表示媒体用粒子より遅い。よって表示書き換えを繰り返しても、表示媒体用粒子１０と基板との付着力増大、表示媒体用粒子１０の流動特性悪化、表示媒体用粒子１０の帯電特性変化が起こらず、初期性能を維持できる。つまり長期間にわたって初期性能が維持できる耐久性が良い情報表示用パネルとなる。
さらには初期に子粒子と子粒子の狭間の部分に付着していた微小粒子１３が表示書き換えを繰り返していくとともに徐放されることも耐久性向上に寄与していると考えられる。
【実施例】
【００１８】
以下、本発明の表示媒体用粒子を作製し、この表示媒体用粒子を表示媒体として用いた情報表示用パネルにおいて、初期および繰り返し書き換え後の、間欠駆動が可能な範囲を測定した。
【００１９】
まず、本発明の表示媒体用粒子を作製する方法を説明する。
（１）母粒子
正帯電性母粒子としてポリ（ノルボルネン−エチレン）コポリマー（TOPAS 6013：ポリプラスチック社製）１００重量部と、着色剤としてカ−ボンブラック（スペシャルブラック４：デグッサ社製）５重量部とを２軸混練機により溶融混練し、ジェットミル（ラボジェットミルIDS-LJ型：日本ニューマチック（株）製）で細かく粉砕し、分級機（MDS-2：日本ニュ−マチック（株）製）を用いて分級し、溶融球状化装置（MR-10：日本ニュ−マチック（株）製）を用いて溶融球状化し粒子径が０．５〜５０μｍの範囲で平均粒子径R0が9.8μｍの正帯電性母粒子Ｘを得た。
負帯電性母粒子としてポリ（ノルボルネン−エチレン）コポリマー（TOPAS 6013：ポリプラスチック社製）１００重量部と、着色剤として二酸化チタン（タイペークCR-90：石原産業社製）１００重量部とを２軸混練機により溶融混練し、ジェットミル（ラボジェットミルIDS-LJ型：日本ニューマチック（株）製）で細かく粉砕し、分級機（MDS-2：日本ニュ−マチック（株）製）を用いて分級し、溶融球状化装置（MR-10：日本ニュ−マチック（株）製）を用いて溶融球状化し粒子径が０．５〜５０μｍの範囲で平均粒子径R0が9.9μｍの負帯電性母粒子Ｙを得た。
【００２０】
（２）子粒子
子粒子として、表１に示す子粒子ａ〜ｄを準備した。
子粒子ａ〜ｃは乳化重合の標準的な手法に従い表１に示すモノマー重量比、乳化剤、および開始剤をモノマー重量の６倍量の精製水中に分散乳化させ７０℃×３８時間、Ｎ２ガス還流雰囲気下で合成し、精製水で十分に洗浄して真空オーブンで水分を蒸発させ乾燥粉体試料を得た。モノマーはいずれも和光純薬工業（株）製試薬を精製して用いた。乳化剤はラウリル硫酸ナトリウム（和光純薬工業（株）試薬）を１．６重量部用いた。重合開始剤は2,2'-アゾビス[2-メチル-N-(2-ヒドロキシエチル)プロピオンアミド]（和光純薬工業（株））を０．４重量部用いた。
子粒子dはゾルゲル法によるシリカ粒子（シーホスターS30；日本触媒社）を用いた。
【００２１】
【表１】
2009115971.tif 000003
【００２２】
（３）表示媒体用粒子作製方法と母粒子、子粒子の組み合わせ
母粒子ＸまたはＹに表１に示す子粒子のうち表２のように１種または２種を選び、下記（ｉ）の方法で複合化装置で複合化し、下記（ｉｉ）の方法でシリカ微粒子（HDK  H3004：ワッカー社製）を表面に付着処理したものを表示媒体用粒子とした。
（i）母粒子＋子粒子固着複合化処理方法
装置：サンプルミル  SK-M10  （（株）協立理工社製）
条件：120℃、16500rpm x 30〜90分間
（ア）母粒子＋子粒子１種の場合
例えば、母粒子Ｘと子粒子ａ（子粒子１と呼ぶ）とを所定の割合で混合した混合粉体（嵩体積＝みかけの体積１３０ｃｍ３）を上記装置に一括投入し所定条件において複合化処理を行った後、目開き150μｍのＳＵＳ篩で篩い分けして篩を通過したものを１層の表示媒体用粒子X(a)と表す。
（イ）母粒子＋子粒子２種の場合
例えば、母粒子Ｘと子粒子ａ（子粒子１と呼ぶ）とを所定の割合で混合した混合粉体（嵩体積＝みかけの体積１３０ｃｍ３）を上記装置に一括投入し所定条件において複合化処理を行った後、子粒子付母粒子に接着層形成剤（非架橋PMMA樹脂微粒子MP-1451：綜研化学（株））を母粒子に対して５重量％混合し混合粉体（嵩体積＝みかけの体積１３０ｃｍ３）を上記装置に一括投入し３０分間処理することで複合粒子の表面に厚さ０．１μｍの接着層を形成した。さらに接着層形成子粒子付母粒子と子粒子b（子粒子２と呼ぶ）とを所定の割合で混合し、混合粉体（嵩体積＝みかけの体積１３０ｃｍ３）を上記装置に一括投入し所定条件において複合化処理を行った後、目開き150μmのＳＵＳ篩で篩い分けして篩を通過したものを２層の表示媒体用粒子X(a,b)と表す。
（ｉｉ）シリカ微小粒子の外添付着処理方法
装置：カーボンミキサー（エスエムテー社）
条件：25℃、4000rpm x 15分間
１層あるいは２層の表示媒体用粒子とシリカ外添剤（HDK  H3004：ワッカー社製）を重量比２％の割合で混合した混合粉体（嵩体積＝みかけの体積２００ｃｍ３）を上記装置に一括投入し上記条件において付着処理を行った後、目開き150μmのＳＵＳ篩で篩い分けして篩を通過させて表示媒体用粒子の粉体を得た。
【００２３】
（４）評価法
正帯電性表示媒体用粒子と負帯電性表示媒体用粒子とを当量混合攪拌して摩擦帯電を行い、100μｍのスペ−サ−を介して配置された、一方が内側ＩＴＯ処理され電源に接続されたガラス基板と、もう一方が銅基板で形成された表示用セル中に体積占有率30％で充填し、テスト表示用パネルを得た。ＩＴＯガラス基板、銅基板それぞれを電源に接続し、ＩＴＯガラス基板を低電位に、銅基板を高電位となる様に電圧をかけると、正帯電性表示媒体用粒子は低電位極側に、負帯電性表示媒体用粒子は高電位極側にそれぞれ飛翔する。ここで正帯電性表示媒体用粒子を黒色、負帯電性表示媒体用粒子が白色の場合、ガラス基板を通して黒色の表示状態が観察され、次に印可電圧の電位を逆にすると、表示媒体用粒子はそれぞれ逆方向に飛翔して、白色の表示状態が観察される。印加電圧を-200[V]、＋200[V]と連続的に切り替えそれぞれ黒表示、白表示の状態における反射率を測定し、黒表示時反射率と白表示時反射率の比を初期コントラスト比C200としてテスト表示用パネルの鮮明表示性の指標とする。
（ｉ）初期の間欠駆動コントラスト測定
２２℃の環境において１分間隔で１０回の電圧印加と反射率測定を行い、１０回目のコントラスト比の値を１分間欠駆動コントラスト比とする。次に２分間隔で同様に１０回の駆動を行い１０回目のコントラスト比の値を２分間欠駆動コントラスト比する。同様に駆動間隔を２倍ずつ増しながら同様の測定を行い、コントラスト比が５．０以上となる間欠間隔の範囲を求め、良好な間欠駆動が可能な範囲とした。
（ｉｉ）耐久後の間欠駆動コントラスト測定
さらにこのテスト表示用パネルに電圧±200[V]、周波数1[kHz]で１００万回交互に電圧を印加して粒子を反転飛翔させた後に上記と同様の測定を行いコントラスト比が５．０以上となる間欠間隔の範囲を求め、良好な間欠駆動が可能な範囲とした。
【００２４】
（５）判断
表２における初期および１００万回駆動後の性能判断の判断基準は以下の通りである。
コントラスト比５．０以上の表示駆動が可能な間欠駆動間隔の範囲の下限が、１分以下、かつ良好な駆動が可能な間欠駆動間隔の範囲の上限が、１００００分以上のパネルを非常に良好と判断した。
コントラスト比５．０以上の表示駆動が可能な間欠駆動間隔の範囲の下限が、１０分以下、かつ良好な駆動が可能な間欠駆動間隔の範囲の上限が、１０００分以上のパネルを良好と判断した。
コントラスト比５．０以上の表示駆動が可能な間欠駆動間隔の範囲の下限が、３０分以下、かつ良好な駆動が可能な間欠駆動間隔の範囲の上限が、１００分以上のパネルをやや不良と判断した。
コントラスト比５．０以上の表示駆動が可能な間欠駆動間隔の範囲の下限が、３０分以上、または良好な駆動が可能な間欠駆動間隔の範囲の上限が、１００分未満のパネルを不良と判断した。
【００２５】
なお、実施例に記載している物性の測定法として、子粒子による母粒子表面被覆率および電荷保持力Ｓの測定方法は以下の通りである。
（ｉ）子粒子による母粒子表面被覆率
粒子径単分散の真球体による平面最密充填被覆率で近似する。すなわち、母粒子の平均粒子径Ｄ、配合量（体積分率）Φ、子粒子Ｎの平均粒子径ｄＮ、配合量（体積分率）φＮのとき子粒子Ｎによる母粒子表面被覆率ＣＮは
2009115971.tif 000004
である。
（ｉｉ）子粒子の電荷保持力Ｓの定義と測定法
銅製の容器に粒子を層厚３００μｍで充填し、スコロトロン帯電器（ニードル印加電圧＋20[kV]、グリッド電圧＋1[kV]）により粒子表面電位が約＋1[kV]となるように電荷を付与する。このときの表面電位をＱ０とする。銅製の容器をグラウンドに結線し室温(２２℃)で２４時間静置後の表面電位をＱ１とするとき電荷保持力Ｓを下式のように定義する。
2009115971.tif 000005
【００２６】
【表２】
2009115971.tif 000006
【００２７】
表２の結果より、表示媒体用粒子として、子粒子１、２を変えることで、良好な間欠駆動が可能な範囲を大きくできることが分かった。
実施例１〜４では全項目非常に良好あるいは良好な結果となった。
実施例１と実施例２とを比較すると、正帯電性表示媒体用粒子および負帯電性表示媒体用粒子の両方を本発明の表示媒体用粒子で構成した実施例１の方が、初期および繰り返し駆動後において、非常に良好な結果となった。
実施例３と実施例５とを比較すると、負帯電性表示媒体用粒子に用いる子粒子１と子粒子２の電荷保持力の比Ｓ２／Ｓ１が１．１２と１．３３（≒４／３）より小さい実施例５では、初期および繰り返し駆動後において、やや不良な結果となった。
【産業上の利用可能性】
【００２８】
本発明の対象とする情報表示用パネルは、ノートパソコン、電子手帳、ＰＤＡ（Personal Digital Assistants）と呼ばれる携帯型情報機器、携帯電話、ハンディーターミナル等のモバイル機器の表示部、電子書籍、電子新聞、電子マニュアル（取扱説明書）等の電子ペーパー、看板、ポスター、黒板（ホワイトボード）等の掲示板、電子卓上計算機、家電製品、自動車用品等の表示部、ポイントカード、ＩＣカード等のカード表示部、電子広告、情報ボード、電子ＰＯＰ（Point Of Presence、Point Of Purchase advertising）、電子値札、電子棚札、電子楽譜、ＲＦ−ＩＤ機器の表示部のほか、ＰＯＳ端末、カーナビゲーション装置、時計など様々な電子機器の表示部に好適に用いられる他、外部電界形成手段を用いて表示媒体駆動を行うリライタブルペーパーとしても好適に用いられる。
【００２９】
なお、本発明の情報表示用パネルの駆動方式については、パネル自体にスイッチング素子を用いない単純マトリックス駆動方式やスタティック駆動方式、また、薄膜トランジスタ（ＴＦＴ）で代表される三端子スイッチング素子あるいは薄膜ダイオード（ＴＦＤ）で代表される二端子スイッチング素子を用いたアクティブマトリックス駆動方式や、外部電界形成手段を用いた外部電界駆動方式など、種々のタイプの駆動方式を適用することができる。
【図面の簡単な説明】
【００３０】
【図１】（ａ）、（ｂ）はそれぞれ本発明の情報表示用パネルの一例を示す図である。
【図２】本発明の表示媒体用粒子の基本的な構成を示す図である。
【図３】本発明の表示媒体用粒子の他の構成例を示す図である。
【符号の説明】
【００３１】
１、２          基板
３              表示媒体
３Ｗ            白色表示媒体
３Ｗａ          白色表示媒体用粒子
３Ｂ            黒色表示媒体
３Ｂａ          黒色表示媒体用粒子
４              隔壁
５、６          電極
１０            表示媒体用粒子
１１            母粒子
１２Ａ          第１の子粒子
１２Ｂ          第２の子粒子
１３            微小粒子
１４            接着層
【図１】
2009115971.tif 000007
【図２】
2009115971.tif 000008
【図３】
2009115971.tif 000009